(57)【要約】  本願発明は、ろう材表面の酸化皮膜を効果的に脆弱化することによって優れたろう付け性を達成することを可能とするアルミニウム合金ブレージングシートを提供することを目的とする。  本願発明のアルミニウム合金ブレージングシートは、アルミニウム合金の心材の片面または両面に、Ｓｉ：６〜１３％を含有し、残部Ａｌおよび不可避的不純物からなるろう材をクラッドしてなり、不活性ガス雰囲気中または真空中でアルミニウムをろう付けするために用いるブレージングシートであって、心材とろう材の間に、Ｌｉ：０．０５％以上、Ｂｅ：０．０５％以上Ｂａ：０．０５％以上、Ｃａ：０．０５％以上、Ｍｇ：０．４％以上のうちの１種または２種以上を含有し、残部Ａｌおよび不可避的不純物からなる板状材を介在させてクラッドされてなることを特徴とする。【特許請求の範囲】
【請求項１】
アルミニウムまたはアルミニウム合金の心材の片面または両面に、Ｓｉ：６〜１３％（質量％、以下同じ）を含有し、残部Ａｌおよび不可避的不純物からなるろう材をクラッドしてなり、不活性ガス雰囲気中または真空中でアルミニウムをろう付けするために用いるブレージングシートであって、心材とろう材の間に、Ｌｉ：０．０５％以上、Ｂｅ：０．０５％以上、Ｂａ：０．０５％以上、Ｃａ：０．０５％以上のうちの１種または２種以上を含有し、残部Ａｌおよび不可避的不純物からなる板状材を介在させてクラッドされてなることを特徴とするアルミニウム合金ブレージングシート。
【請求項２】
アルミニウムまたはアルミニウム合金の心材の片面または両面に、Ｓｉ：６〜１３％を含有し、残部Ａｌおよび不可避的不純物からなるろう材をクラッドしてなり、不活性ガス雰囲気中または真空中でアルミニウムをろう付けするために用いるブレージングシートであって、心材とろう材の間に、Ｌｉ：０．０５％以上、Ｂｅ：０．０５％以上、Ｂａ：０．０５％以上、Ｃａ：０．０５％以上のうちの1種または２種以上を含有し、残部Ａｌおよび不可避的不純物からなる板状材、および、Ｚｎ：０．９〜６％を含有し、残部Ａｌおよび不可避的不純物からなる犠牲陽極材を、心材、犠牲陽極材、板状材、ろう材の順に配置されるようクラッドされてなることを特徴とするアルミニウム合金ブレージングシート。
【請求項３】
アルミニウムまたはアルミニウム合金の心材の片面に、Ｓｉ：６〜１３％を含有し、残部Ａｌおよび不可避的不純物からなるろう材をクラッドし、心材の他の片面に、Ｚｎ：０．９〜６％を含有し、残部Ａｌおよび不可避的不純物からなる犠牲陽極材をクラッドしてなり、不活性ガス雰囲気中または真空中でアルミニウムをろう付けするために用いるブレージングシートであって、心材とろう材の間に、Ｌｉ：０．０５％以上、Ｂｅ：０．０５％以上、Ｂａ：０．０５％以上、Ｃａ：０．０５％以上のうちの１種または２種以上を含有し、残部Ａｌおよび不可避的不純物からなる板状材を介在させてクラッドされてなることを特徴とするアルミニウム合金ブレージングシート。
【請求項４】
前記板状材が、さらにＭｇ：０．４〜４．０％を含有することを特徴とする請求項１〜３のいずれかに記載のアルミニウム合金ブレージングシート。
【請求項５】
前記板状材が、さらにＳｉ：２〜１３％を含有することを特徴とする請求項１〜４のいずれかに記載のアルミニウム合金ブレージングシート。
【請求項６】
前記ろう材が、さらにＢｉ：０．００４〜０．２％を含有することを特徴とする請求項１〜５のいずれかに記載のアルミニウム合金ブレージングシート。
【請求項７】
前記アルミニウム合金の心材が、Ｍｎ：１．８％以下、Ｓｉ：１．２％以下、Ｆｅ：１．０％以下、Ｃｕ：１．５％以下、Ｚｎ：０．８％以下、Ｔｉ：０．２％以下、Ｚｒ：０．５％以下の１種または２種以上を含有し、残部アルミニウムおよび不可避的不純物からなることを特徴とする請求項１〜６のいずれかに記載のアルミニウム合金ブレージングシート。
【請求項８】
前記アルミニウム合金の心材が、さらにＭｇ：０．４〜１．３％を含有することを特徴とする請求項７に記載のアルミニウム合金ブレージングシート。
【請求項９】
請求項１〜８のいずれかに記載のアルミニウム合金ブレージングシートを組み付け、フラックスを塗布することなく、不活性ガス雰囲気中または真空中でろう付け接合することを特徴とするろう付け方法。
【請求項１０】
請求項１〜７のいずれかに記載のアルミニウム合金ブレージングシートを組み付け、ろう付け接合部の全部または一部にフッ化物系フラックスを１〜２０ｇ／ｍ２の塗布量で塗布し、不活性ガス雰囲気中でろう付け接合することを特徴とするろう付け方法。
【発明の詳細な説明】
【技術分野】
【０００１】  本発明は、不活性ガス雰囲気中または真空中でアルミニウムをろう付けするために用いるアルミニウム合金ブレージングシートおよび該アルミニウム合金ブレージングシートを用いるろう付け方法に関する。
【背景技術】
【０００２】  アルミニウム製の熱交換器や機械用部品など、細かな接合部を多数有するアルミニウム製品の接合方法としてろう付け接合が広く用いられている。アルミニウム（アルミニウム合金を含む）をろう付け接合するには、表面を覆っている酸化皮膜を破壊して、溶融したろう材を母材あるいは同じく溶融したろう材に接触させることが必須であり、酸化皮膜を破壊するためには、大別してフラックスを使用する方法と真空中で加熱する方法とがあり、いずれも実用化されている。【０００３】  ろう付け接合の適用範囲は多岐に及んでいるが、最も代表的なものとして自動車用熱交換器がある。ラジエータ、ヒータ、コンデンサ、エバポレータ等の自動車用熱交換器の殆どはアルミニウム製であり、その殆どがろう付け接合によって製造されており、ろう付け方法のうち、非腐食性のフラックスを塗布して窒素ガス雰囲気中で加熱する方法が現在では大半を占めている。【０００４】  近年、電気自動車やハイブリッドカー等での駆動系の変更により、例えばインバータ冷却器のように電子部品を搭載した熱交換器が登場し、フラックスの残渣が問題視されるケースが増えてきている。そのため、インバータ冷却器の一部はフラックスを使用しない真空ろう付け法によって製造されているが、真空ろう付け法は加熱炉の設備費とメンテナンス費が高く、生産性やろう付けの安定性にも問題のあることから、窒素ガス炉中でフラックスを使用しないで接合するニーズが高まっている。【０００５】  このニーズに応えるため、先に発明者らは、不活性ガス雰囲気中でフラックスを使用しないでろう付け接合するためのクラッド材として、心材とろう材の間に、Ｌｉ、Ｂｅ、Ｂａ、Ｃａ等の少なくとも１種を含有し、且つ心材とろう材のいずれの固相線温度よりも低い固相線温度を有する金属粉末を介在させ、金属粉末の固相線温度以上の温度に加熱して、金属粉末中に液相を生成させて心材とろう材を面状に接合した後、熱間クラッド圧延してなるクラッド材を提案した。【０００６】  このクラッド材を用いれば、Ｌｉ、Ｂｅ、Ｂａ、Ｃａ等をろう材中に添加した場合のように、素材製造の段階でろう材表面に酸化物を形成することがなく、ろう付けの段階でＬｉ、Ｂｅ、Ｂａ、Ｃａ等が溶融ろう中に溶出して拡散し、溶融ろう表面の酸化皮膜を脆弱化することができるから、効果的にろう付け性を向上させることができる。【０００７】  しかしながら、金属粉末によってＬｉ、Ｂｅ、Ｂａ、Ｃａ等をろう材中に供給する手法は、材料の製造上、つぎのような難点がある。すなわち、生産工場でクラッド材を製造する工程においては、圧延前のろう材厚さがかなり厚くなるため、心材とろう材の間に大量の金属粉末を介在させる必要が生ずる。そのためにＬｉ、Ｂｅ、Ｂａ、Ｃａ等の添加量を増加すると、金属粉末の表面に強固な酸化皮膜が形成されるため、金属粉末の固相線温度以上に加熱しても酸化被膜が破壊されず、心材とろう材を面状に均一に接合することが困難になる。金属粉末が接合されずに粉末状に界面に残存すると熱間圧延によるクラッド性に影響し、圧延途中の材料に皮剥がれが生じたり、軟化加熱時にフクレが生じ易くなる。また、酸化性の強い金属粉末を大量に使用するため、製造現場では安全上の特別な管理が必要となり、金属粉末が他の材料に混入しないよう厳密に管理する必要も生じ、品質面での不安定さに加えてコストアップを招く結果となる。【０００８】  一方、ろう付け加熱中にろう材中にＭｇを拡散させることによって、不活性ガス雰囲気中でフラックスを使用することなしにろう付け接合を可能とする方法として、例えば、心材に添加したＭｇをろう材中に拡散させる手法や、心材とろう材との間に配置する犠牲陽極材に添加したＭｇをろう材中に拡散させる手法が提案されており、これらの手法によれば、クラッド材の製造時やろう付け加熱中にろう材表面の酸化皮膜形成が防止され、ろう材表面の酸化皮膜の破壊にＭｇが有効に作用するとしている。【０００９】  しかしながら、クラッド材において、心材や犠牲陽極材にはそれぞれ果たすべき役割があり、Ｍｇの添加量が多くなると、溶融ろうによるエロージョンが過度に生じたり、耐食性に悪影響が生じ、また、Ｍｇの添加量が制限されると、ろう材表面の酸化皮膜の破壊作用が乏しくなる。一方、心材や犠牲陽極材にＬｉ、Ｂｅ、Ｂａ、Ｃａを添加しようとすると、Ｍｇに比べて添加量がさらに制限されるため、前記提案において意図している酸化皮膜の破壊効果を期待することは困難である。
【先行技術文献】
【特許文献】
【００１０】
【特許文献１】特開２００４−３５８５１９号公報
【特許文献２】特開２０１３−００１９４１号公報
【発明の概要】
【発明が解決しようとする課題】
【００１１】  本発明は、上記の問題を解消するためになされたもので、その目的は、ろう付け加熱中にＬｉ、Ｂｅ、Ｂａ、Ｃａのいずれか一種をろう材中に速やかに拡散させ、ろう材溶融開始後にこれらの元素を溶融ろう中に溶出させて、ろう材表面の酸化皮膜を効果的に脆弱化することによって優れたろう付け性を達成することを可能とするアルミニウム合金ブレージングシート、および該アルミニウム合金ブレージングシートを用いるろう付け方法を提供することにある。
【課題を解決するための手段】
【００１２】  上記の目的を達成するための請求項１によるアルミニウム合金ブレージングシートは、アルミニウムまたはアルミニウム合金の心材の片面または両面に、Ｓｉ：６〜１３％を含有し、残部Ａｌおよび不可避的不純物からなるろう材をクラッドしてなり、不活性ガス雰囲気中または真空中でアルミニウムをろう付けするために用いるブレージングシートであって、心材とろう材の間に、Ｌｉ：０．０５％以上、Ｂｅ：０．０５％以上、Ｂａ：０．０５％以上、Ｃａ：０．０５％以上のうちの１種または２種以上を含有し、残部Ａｌおよび不可避的不純物からなる板状材を介在させてクラッドされてなることを特徴とする。なお、以下の説明において、合金成分の含有量は全て質量％で示す。【００１３】  請求項２によるアルミニウム合金ブレージングシートは、アルミニウムまたはアルミニウム合金の心材の片面または両面に、Ｓｉ：６〜１３％を含有し、残部Ａｌおよび不可避的不純物からなるろう材をクラッドしてなり、不活性ガス雰囲気中または真空中でアルミニウムをろう付けするために用いるブレージングシートであって、心材とろう材の間に、Ｌｉ：０．０５％以上、Ｂｅ：０．０５％以上、Ｂａ：０．０５％以上、Ｃａ：０．０５％以上のうちの1種または２種以上を含有し、残部Ａｌおよび不可避的不純物からなる板状材、および、Ｚｎ：０．９〜６％を含有し、残部Ａｌおよび不可避的不純物からなる犠牲陽極材を、心材、犠牲陽極材、板状材、ろう材の順に配置されるようクラッドされてなることを特徴とする。【００１４】  請求項３によるアルミニウム合金ブレージングシートは、アルミニウムまたはアルミニウム合金の心材の片面に、Ｓｉ：６〜１３％を含有し、残部Ａｌおよび不可避的不純物からなるろう材をクラッドし、心材の他の片面に、Ｚｎ：０．９〜６％を含有し、残部Ａｌおよび不可避的不純物からなる犠牲陽極材をクラッドしてなり、不活性ガス雰囲気中または真空中でアルミニウムをろう付けするために用いるブレージングシートであって、心材とろう材の間に、Ｌｉ：０．０５％以上、Ｂｅ：０．０５％以上、Ｂａ：０．０５％以上、Ｃａ：０．０５％以上のうちの１種または２種以上を含有し、残部Ａｌおよび不可避的不純物からなる板状材を介在させてクラッドされてなることを特徴とする。【００１５】  請求項４によるアルミニウム合金ブレージングシートは、請求項１〜３のいずれかにおいて、前記板状材が、さらにＭｇ：０．４〜４．０％を含有することを特徴とする。【００１６】  請求項５によるアルミニウム合金ブレージングシートは、請求項１〜４のいずれかにおいて、前記板状材が、さらにＳｉ：２〜１３％を含有することを特徴とする。【００１７】  請求項６によるアルミニウム合金ブレージングシートは、請求項１〜５のいずれかにおいて、前記ろう材が、さらにＢｉ：０．００４〜０．２％を含有することを特徴とする。【００１８】  請求項７によるアルミニウム合金ブレージングシートは、請求項１〜６のいずれかにおいて、前記アルミニウム合金の心材が、Ｍｎ：１．８％以下、Ｓｉ：１．２％以下、Ｆｅ：１．０％以下、Ｃｕ：１．５％以下、Ｚｎ：０．８％以下、Ｔｉ：０．２％以下、Ｚｒ：０．５％以下の１種または２種以上を含有し、残部アルミニウムおよび不可避的不純物からなることを特徴とする。【００１９】  請求項８によるアルミニウム合金ブレージングシートは、請求項５７において、前記アルミニウム合金の心材が、さらにＭｇ：０．４〜１．３％を含有することを特徴とする。【００２０】  請求項９によるろう付け方法は、請求項１〜８のいずれかに記載のアルミニウム合金ブレージングシートを組み付け、フラックスを塗布することなく、不活性ガス雰囲気中または真空中でろう付け接合することを特徴とする。【００２１】  請求項１０によるろう付け方法は、請求項１〜７のいずれかに記載のアルミニウム合金ブレージングシートを組み付け、ろう付け接合部の全部または一部にフッ化物系フラックスを１〜２０ｇ／ｍ２の塗布量で塗布し、不活性ガス雰囲気中でろう付け接合することを特徴とする。
【発明の効果】
【００２２】  本発明において、板状材に含有されるＬｉ、Ｂｅ、Ｂａ、ＣａおよびＭｇはいずれも酸化物生成自由エネルギーが低いため、これらの元素はろう付け加熱時にろう材中へ拡散して、ろう材の表面を覆っているアルミニウム酸化皮膜の中に独自の酸化物を形成し、この独自の酸化物の形成によってアルミニウム酸化皮膜の破壊が誘起される。この内、Ｌｉ、Ｂｅ、Ｂａ、Ｃａについては、板状材への添加によって、ろう付け加熱の速度によらず効果を発揮するが、Ｍｇを板状材に添加する場合は、ろう付け加熱速度が速い場合において特に効果を発揮する。【００２３】  上記元素をろう材に直接添加した場合は、独自の酸化物の形成がブレージングシートの製造段階でも進行するため、添加された上記元素が無駄に消費されるばかりか、表面酸化皮膜がより強固になるため、ろう付け前にエッチング処理を行って酸化皮膜を剥離する必要も生ずる。これに対して、上記元素を板状材あるいは心材を通してろう材に供給する本発明によれば、ブレージングシートの製造段階では独自の酸化物の形成が進行することはなく、ろう付け加熱段階で板状材あるいは心材からろう材中へ拡散する。ろう付け加熱は酸素濃度の低い不活性ガス雰囲気中で行われるため、ろう付け加熱中に板状材に含有されたＬｉ、Ｂｅ、Ｂａ、Ｃａの微量元素がろう材表面に達したとしても、酸化皮膜を強固にするほどの激しい酸化には至らず、独自に形成された酸化物がろう材溶融後の酸化皮膜を分断する起点となるため、酸化皮膜が脆弱化することとなる。さらに、ろう材の溶融開始に伴って板状材の溶融ろう中への溶解も進行するため、上記元素が溶融ろう中に一気に溶出する。溶融ろう中での元素の拡散は固体中での拡散に比べてきわめて速く進行するため、ろう材表面において独自の酸化物の形成が急速に進行し、酸化皮膜の破壊が促進されるのである。【００２４】  一方、Ｍｇを板状材に含有する場合は０．４％以上の含有が必要であり、Ｌｉ、Ｂｅ、Ｂａ、Ｃａの必要含有量に比べて多い。したがって、Ｍｇを板状材に含有させ、ゆっくりと昇温すると、拡散でろう材表面に達したＭｇが過剰に酸化物を形成し、ろう材表面の酸化皮膜が強固になる恐れもある。但し、昇温速度が速い場合においては、板状材へのＭｇの含有は有効である。【００２５】  昇温速度が特に速い場合、板状材中に含有させたＬｉ、Ｂｅ、Ｂａ、Ｃａの拡散によるろう材表面の酸化皮膜の破壊が間に合わず、酸化皮膜の破壊は主にろう材の溶融後に進行することとなる。ろう材溶融後の酸化皮膜の破壊を速やかに進行させるには、板状材にＳｉを含有させて、ろう材の溶融と同時に板状材の溶融を進行させることが有効である。板状材中にＭｇを含有する場合における板状材へのＳｉの添加は、昇温速度がさらに速い場合において特に有効性を発揮する。【００２６】  以上のように、板状材に酸化皮膜を破壊させる元素を含有させる本発明によれば、心材や犠牲陽極材に添加してろう材中に拡散させる方法に比べて、ろう材への拡散が高濃度で進行し、また、ろう材の溶融開始に伴う上記元素のろう材への供給量もより多くなるため、酸化皮膜の破壊に有効な独自酸化物の形成が集中的に行われる。ろう付け接合直前での独自酸化物形成の集中的進行によ��、アルミニウム酸化皮膜の破壊が効率的かつ強力に誘起されるため、ろう付け性が顕著に向上し、ろう付け前にエッチング処理を行わなくても安定したろう付け性を得ることができる。【００２７】  不活性ガス雰囲気中でフラックスを使用することなしにろう付け接合する場合の留意点として、雰囲気中の酸素濃度や水分量（露点）があり、雰囲気中の酸素濃度が高くなると、フラックスを使用することなしにろう付け接合することが困難となる場合がある。本発明のブレージングシートを用いた場合にも、窒素ガス雰囲気中の酸素濃度が２０ｐｐｍ以下であれば、フラックスを使用することなく安定的にろう付けすることができるが、雰囲気中の酸素濃度が２０ｐｐｍを超えると、例えば中空構造の製品をろう付け接合する場合、内部はＬｉ、Ｂｅ、Ｂａ、ＣａあるいはＭｇの作用によってフラックスを使用しなくても健全に接合することができるが、外部の接合性に問題が生じるようになる。これは、ろう付け加熱中にろう材表面が再酸化することが原因と考えられ、外部については、ろう付け性を向上させるために、接合部にフラックスを塗布して接合する方法を適用することが好ましい。本発明によれば、再酸化の影響が及ぶ外部では、ろう材溶融の直前で溶融、活性化したフラックスによりろう付け性が改善されて健全なろう付け接合が得られ、また、Ｌｉ、Ｂｅ、Ｂａ、ＣａあるいはＭｇが有効に作用して酸化皮膜が脆弱化するため、一般のブレージングシートに比べて塗布するフラックス量を減少させることができる。このように、フラックスを全面に塗布してろう付け接合する現在主流の方法（ＣＡＢ法あるいはノコロックろう付け法）に比べて、フラックスの使用量を大幅に減少させることが可能となり、微細な冷媒通路を有する熱交換器においては、フラックスによる目詰まりを回避するなどの効果もある。なお、本発明によれば、フラックスを塗布することにより接合難度の高い継手を確実に接合することも可能である。【００２８】  フラックスは、一般的にＫＦとＡｌＦ３を基本組成とするフッ化物フラックスが使用されるが、このフラックスはＭｇと反応してフラックス機能が低下するため、フラックス塗布と材料中へのＭｇ添加の併用は一般的には好ましくない。但し、フラックス機能を過度に低下させない程度の少量のＭｇであれば添加することができ、その添加量は、ろう材への添加の場合は０．１％未満、板状材や心材への添加の場合は０．２％未満である。なお、上記のフラックス機能の低下が生じ難いＣｓ系フラックスやＣｓ混合系フラックスを使用するろう付け方法もあるが、本発明による方法に比べてコスト高となるとともに接合の安定性も劣る。【００２９】  さらに、本発明によれば、つぎのような利点もある。すなわち、本発明のブレージングシートのろう材と心材は、立地を問わずに生産できる一般材質（世界各地で生産あるいは調達可能な材質）を適用することができるから、本発明のブレージングシートは、一般のアルミニウムクラッド材を製造できる工場であれば、世界中どこでも立地を問わずに生産することができる。特殊な材質である板状材には、その国内あるいは国外で圧延された板コイルや鋳塊スラブを入手して、それらの切断材を使用すればよい。板状材は��レージングシートに占める割合が数％以下、実質的には１％前後と少ないため、板コイルや鋳塊スラブを輸入して使用したとしても、輸送費や関税によるコストへの影響は少ない。【００３０】  上記立地の自由度は、材料生産のみでなく熱交換器など製品を生産する立地においても有効に発揮される。すなわち、熱交換器の生産において、ろう付け前のエッチング処理には酸やアルカリが使用されるが、その液管理や廃液処理に多大な負荷を要するため、熱交換器等の加工メーカーではエッチング処理の実施を敬遠されることが多く、海外加工メーカーでのエッチングの実施は困難である。本発明によればこのような問題も解消することができる。
【図面の簡単な説明】
【００３１】
【図１】実施例において使用するろう付け性を評価するためのカップ試験片を示す外観図である。
【図２】カップ試験片の断面図である。
【発明を実施するための形態】
【００３２】  本発明のブレージングシートは、アルミニウム合金の心材の片面または両面に、Ｓｉ：６〜１３％を含有し、残部Ａｌおよび不可避的不純物からなるろう材をクラッドしてなり、不活性ガス雰囲気中または真空中でアルミニウムをろう付けするために用いるものであり、その第一の実施形態は、心材とろう材の間に、Ｌｉ：０．０５％以上、Ｂｅ：０．０５％以上、Ｂａ：０．０５％以上、Ｃａ：０．０５％以上のうちの１種または２種以上を含有し、残部Ａｌおよび不可避的不純物からなる板状材を介在させてクラッドされてなることを特徴とする。心材にクラッドされるろう材は通常のものであり、Ｓｉ量は６〜１３％に規定される。Ｓｉ含有量が６％未満では接合性が劣り、１３％を超えると材料製造時に割れが発生し易くブレージングシートの製造が困難となる。
【００３３】  心材とろう材の間に介在させる板状材に含有されるＬｉ、Ｂｅ、Ｂａ、Ｃａは、前記のように、ろう付け加熱時にろう材中へ拡散あるいは溶出し、ろう材の表面を覆っているアルミニウム酸化皮膜の中に独自の酸化物を形成し、この独自の酸化物の形成によってアルミニウム酸化皮膜の破壊を誘起して、ろう付け性を顕著に向上させるものであり、板状材は、これらの元素をろう材に供給するための役割を果たす。
【００３４】  板状材に含有させるＬｉ、Ｂｅ、Ｂａ、Ｃａの含有量が各々０．０５％未満では、ろう材中へ拡散および溶出する量が不足してろう材表面の酸化被膜の破壊機能を果たし難くなる。好ましい上限値は１．５％であり、１．５％を超えて含有すると、鋳造時、板状材への圧延時に割れが生じ易くなる。
【００３５】  板状材としては、Ｌｉ：０．０５％以上、Ｂｅ：０．０５％以上、Ｂａ：０．０５％以上、Ｃａ：０．０５％以上のうちの１種または２種以上を含有し、残部Ａｌおよび不可避的不純物からなる組成を有する合金を鋳造し、得られた鋳塊を板状に切断したものを用いてもよく、鋳塊を圧延して得られた圧延板（熱間圧延板、冷間圧延板）を適用することもできる。
【００３６】  第二の実施形態は、心材とろう材の間に、Ｌｉ：０．０５％以上、Ｂｅ：０．０５％以上、Ｂａ：０．０５％以上、Ｃａ：０．０５％以上のうちの1種または２種以上を含有し、残部Ａｌおよび不可避的不純物からなる板状材およびＺｎ：０．９〜６％を含有し、残部Ａｌおよび不可避的不純物からなる犠牲陽極材を、心材、犠牲陽極材、板状材、ろう材の順に配置されるようクラッドしてなることを特徴とするもので、このアルミニウム合金ブレージングシートを組み付けてろう付けすることにより製造された熱交換器や機械用部品などに犠牲陽極材により防食効果を与えるものである。
【００３７】  犠牲陽極材中のＺｎの含有量は０．９〜６％の範囲であり、０．９％未満では防食効果が十分でなく、６％を超えて含有すると、腐食が促進されて、腐食貫通寿命が低下する。
【００３８】  第三の実施形態は、アルミニウム合金の心材の片面に、Ｓｉ：６〜１３％を含有し、残部Ａｌおよび不可避的不純物からなるろう材をクラッドし、心材の他の片面に、Ｚｎ：０．９〜６％を含有し、残部Ａｌおよび不可避的不純物からなる犠牲陽極材をクラッドしてなり、不活性ガス雰囲気中または真空中でアルミニウムをろう付けするために用いるブレージングシートであって、心材とろう材の間に、Ｌｉ：０．０５％以上、Ｂｅ：０．０５％以上、Ｂａ：０．０５％以上、Ｃａ：０．０５％以上のうちの１種または２種以上を含有し、残部Ａｌおよび不可避的不純物からなる板状材を介在させてクラッドされてなることを特徴とするもので、犠牲陽極材側に防食効果を与えるものである。
【００３９】  板状材にさらにＭｇ：０．４〜４．０％を含有させることにより、特にろう付け時の昇温速度が速い場合において、酸化皮膜の破壊を促進することができる。板状材に含有させるＭｇの含有量が０．４％未満では、ろう材表面の酸化皮膜破壊の促進効果が乏しく、４．０％を超えて含有すると、クラッド圧延時の接合性が劣ってブレージングシートの製造が困難となる。また、フラックス塗付と併用する場合において板状材へのＭｇ含有量が４．０％を超えると、ろう付け加熱時に板状材からろう材表面に拡散したＭｇがフラックスと反応してフラックスの機能を低下させる。
【００４０】  また、板状材にさらにＳｉ：２〜１３％を含有させることにより、特にろう付け時の昇温速度が速い場合において、酸化皮膜の破壊を促進することができる。板状材に含有させるＳｉの含有量が２％未満では、ろう材表面の酸化皮膜破壊の促進効果が乏しく、１３％を超えて含有すると、圧延時に割れを発生しやすくなり、ブレージングシートの製造が困難となる。
【００４１】  ろう材には、Ｓｉ：６〜１３％の他、Ｂｉ：０．００４〜０．２％を含有させることもできる。ろう材中へのＢｉの添加量が０．００４％未満では、ろう付け接合性の向上効果が十分でなく、０．２％を超えると特有の酸化物を形成し、溶融ろうの流動性あるいはフィレット形成能が不均一となる。
【００４２】  心材としては、純アルミニウム、または、Ｍｎ：１．８％以下、Ｓｉ：１．２％以下、Ｆｅ：１．０％以下、Ｃｕ：１．５％以下、Ｚｎ：０．８％以下、Ｔｉ：０．２％以下、Ｚｒ：０．５％以下の１種または２種以上を含有し、残部アルミニウムおよび不可避的不純物からなるアルミニウム合金、または、このアルミニウム合金にさらにＭｇ：０．４〜１．３％を含有するアルミニウム合金を用いるのが好ましい。
【００４３】  アルミニウム合金の心材の組成において、Ｍｎは強度向上と電位の調整に有効に機能するが、１．８％を超えて含有すると材料圧延時に割れが生じ易くなる。強度向上のために好ましい下限値は０．３％である。Ｓｉは強度向上に有効に機能するが、１．２％を超えて含有すると、融点が低下してろう付け時に局部溶融が生じ、心材に変形を生ぜしめ耐食性を低下させる。好ましい下限値は０．３％である。
【００４４】  Ｆｅは強度向上に有効に機能するが、１．０％を超えて含有すると耐食性を低下させるとともに巨大析出物も発生し易くなる。強度向上のために好ましい下限値は０．２％である。Ｃｕは強度向上と電位調整に有効に機能するが、１．５％を超えて含有すると粒界腐食が発生し易くなり、融点も低下するので好ましくない。強度向上のために好ましい下限値は０．２％である。
【００４５】  Ｚｎは電位の調整に有効に機能するが、０．８％を超えて含有すると自然電極電位が低下し腐食による貫通寿命が短くなる。好ましい下限値は０．１％である。Ｔｉは腐食を層状に進行させる上で有効に機能するが、０．２％を超えると巨大析出物が生成し易くなり、圧延性や耐食性に支障が生じる。好ましい下限値は０．０６％である。Ｚｒは結晶粒径を大きくする上で有効に機能するが、０．５％を超えると材料製造時に割れが生じ易くなる。好ましい下限値は０．２％である。
【００４６】  アルミニウム合金の心材にＭｇを含有することで、ブレージングシートの強度を向上させたり、ろう材酸化皮膜の破壊を促進することができる。このとき、心材のＭｇ含有量が０．４％未満では、強度の向上が乏しく、不活性ガス雰囲気中または真空中でフラックスを用いることなしにろう付けする場合においては、ろう材酸化皮膜の脆弱化効果が乏しくなる。Ｍｇを１．３％を超えて含有すると心材の融点が下がり、ろう付け加熱時に心材に局部溶融が生じて、心材に変形を生ぜしめ、溶融ろうによる心材への浸食が発生して、ろう付け接合性や耐食性を劣化させる。
【００４７】  本発明のアルミニウム合金ブレージングシートを用いるろう付けは、前記のアルミニウム合金ブレージングシートを組み付け、フラックスを塗布することなく、不活性ガス雰囲気中または真空中でろう付け接合することにより行われ、熱交換器や機械用部品などを製造する。
【００４８】  または、前記のアルミニウム合金ブレージングシートを組み付け、ろう付け接合部の全部または一部にフッ化物系フラックスを１〜２０ｇ／ｍ２の塗布量で塗布し、不活性ガス雰囲気中でろう付け接合することにより行われ、熱交換器や機械用部品などを製造する。
【００４９】  上記のフラックスを用いるろう付けにおいては、製造すべき熱交換器や機械用部品などの加工品において、接合難度の高い接合部に１〜２０ｇ／ｍ２の塗布量でフッ化物系フラックスを塗布するのが好ましく、フラックス塗布量が１ｇ／ｍ２未満ではフラックス塗付の効果が乏しく、フラックス塗布量が２０ｇ／ｍ２を超えるとフラックス残渣が多くなり、ろう付け品の外観を損ねる。
【実施例】
【００５０】  以下、本発明の実施例を比較例と対比して説明し、本発明の効果を実証する。なお、これらの実施例は、本発明の一実施態様を示すもので、本発明はこれらに限定されない。【００５１】実施例１  表1に示す組成を有するろう材、心材、板状材、犠牲陽極材をそれぞれ連続鋳造により造塊し、心材については、得られた鋳塊を縦１６３ｍｍ、横１６３ｍｍ、厚さ２７ｍｍのサイズに面削した。ろう材については、得られた鋳塊を厚さ３ｍｍまで熱間圧延し、縦１６３ｍｍ、横１６３ｍｍの寸法に切断した。【００５２】  板状材については、得られた鋳塊を厚さ３ｍｍまで熱間圧延し、その後０．２５〜２ｍｍまで冷間圧延し、縦１６３ｍｍ、横１６３ｍｍの寸法に切断した。一部の板状材については、鋳塊の切断品を準備した。犠牲陽極材については、得られた鋳塊を厚さ３ｍｍまで熱間圧延し、その後１．５ｍｍまで冷間圧延し、縦１６３ｍｍ、横１６３ｍｍの寸法に切断した。【００５３】  準備されたろう材、心材、板状材、犠牲陽極材を、常法に従ってクラッド圧延し、厚さ０．４ｍｍの軟質クラッド板材とし、これを試験材とした。【００５４】  試験材をカップ状にプレス加工し、アセトンで脱脂処理のみを行い（エッチング無し）、またはアセトンで脱脂後、弱酸でエッチング処理し（エッチング有り）、図１〜２に示すカップ試験片に組付けた。カップ試験片の内部には、０．１ｍｍ厚さの３００３合金板材を成形、脱脂したフィンを配置して、フラックスを用いることなくろう付け接合した。ろう付け加熱は窒素ガス炉中および真空炉中で行った。【００５５】  窒素雰囲気炉は前室と後室からなる二室型の実験炉で、前室で試験体の温度が４５０℃に達したところで後室に移動して加熱を続け、試験体の温度が６００℃まで達したところで前室に移動して５７０℃まで冷却した。その後に炉外に取出して空冷した。ろう付け時の昇温速度は後室の設定温度を変えることによって調整し、４５０℃から６００℃までの所要時間として１２分、６分、３分の三水準で実施した。ろう付け時の酸素濃度は１５〜２０ｐｐｍであった。【００５６】  真空炉はバッチ式の一室型実験炉であり、４５０℃から６００℃までの所要時間が１２分となるように炉温設定を調整して実施した。ろう付け時の炉内圧力は５〜８×１０−３Ｐａであった。試験片の温度が６００℃に達したところで加熱を終了し、炉内で５００℃まで冷却した後に窒素ガスを充填して大気圧に戻し、取出して空冷した。【００５７】  カップ試験片のろう付け接合状態はつぎのように評価した。外部についてはフレア継手の外部側に形成されたフィレットを目視観察し、健全なフィレットが形成されたものは◎、フィレット切れはないがやや不安定なフィレットが形成されたもの、あるいはフィレット形状は均一であるがフィレットが小さいものは○、フィレット切れが発生しているものは△、フィレットが形成されていないもの、あるいはフィレットの大きさが極小で目視では観察できないものは×の４段階で評価した。このうち◎と○を合格レベルと判定した。内部についてはろう付けされた試験片を二分割し、フレア継手の内部側とフィンの接合部を対象として、フィレット形成状態を上記と同様に４段階で目視評価した。【００５８】  評価結果を表１に示す。表１に示すように、本発明に従う試験材１〜２１を組み付けたカップ試験片はいずれも、エッチング処理無しでも合格レベルの優れた接合状態が得られることが確認された。なお、試験材１４は、板状材として鋳塊の切断材（縦１６３ｍｍ、横１６３ｍｍ、厚さ５ｍｍ）を適用したものであるが、試験材１４を組み付けたカップ試験片についても同様に優れた接合状態が得られた。【００５９】  試験材１７では４５０℃から６００℃を６分で加熱したが、板状材へのＳｉの含有によってろう材表面へのＬｉの供給が促進され、板状材にＳｉを含有しない試験材３に比べて接合状態が優った。４５０℃から６００℃を３分で加熱した試験材１８と１９の比較では、板状材にＳｉとＭｇの両方を含有した試験材１９の方が接合状態が優った。【００６０】
【表１】
2016056306.tif 000002
【００６１】比較例１  表２に示す組成を有するろう材、心材、板状材、犠牲陽極材をそれぞれ連続鋳造により造塊し、実施例１と同様にして厚さ０．４ｍｍの軟質クラッド板材を製造し、これを試験材としてカップ試験片を作製し、窒素ガス炉中において実施例１と同じ条件でろう付け加熱を行い、実施例１と同様にカップ試験片のろう付け接合状態を評価した。評価結果を表２に示す。表２において、本発明の条件を外れたものには下線を付した。なお、比較用の試験材として、板状材を介在させないクラッド材も同様にして製造した。【００６２】
【表２】
2016056306.tif 000003
【００６３】  表２に示すように、試験材２２、試験材２３および試験材２４は板状材を介在させないものであり、試験材２２〜２４を組み付けたカップ試験片は、エッチング無しにおいて外部の接合性が劣った。試験材２５はろう材のＳｉ含有量が低いため、溶融ろうの量が不足して内部、外部ともに接合性が劣った。試験材２６はろう材のＳｉ含有量が多いため、材料の圧延時に割れが発生した。試験材２７〜３０は、それぞれ板状材のＬｉ、Ｂｅ、Ｂａ、Ｃａの含有量が少ないためろう材表面の酸化皮膜破壊機能が乏しくなり、また、試験材３１はろう材のＢｉ含有量が多いため特有の酸化物を形成し、いずれも試験片の接合性が劣った。【００６４】  試験材３２は犠牲陽極材のＺｎ含有量が多いため、材料の圧延時に割れが発生した。試験材３３は、板状材にＭｇとＬｉを含有させたものであるが、いずれも含有量が少ないため、ろう材表面の酸化皮膜破壊機能が乏しく接合性が劣った。試験材３４は、板状材のＭｇ含有量が多いため、クラッド圧延時にろう材との界面で剥離を生じた。試験材３５は板状材に含有したＳｉ量が少ないため、試験材２７と比較して接合状態に改善は見られなかった。試験材３６は板状材に含有したＳｉ量が多いため、材料の圧延時に割れが生じた。試験材３７は、心材にＭｇを、板状材にＬｉを含有させているが、いずれも含有量が少ないため、ろう材表面の酸化皮膜破壊機能が乏しく接合性が劣った。試験材３８は心材のＭｇ含有量が多いため、心材の融点低下によって溶融ろうの侵食が進行し、ろう付け後の試験材に変形も認められた。【００６５】実施例２  表３に示す組成を有するろう材、心材、板状材、犠牲陽極材をそれぞれ連続鋳造により造塊し、実施例１と同様にして厚さ０．４ｍｍの軟質クラッド板材を製造し、これを試験材としてカップ状にプレス加工し、アセトンで脱脂処理のみを行い（エッチング無し）、またはアセトンで脱脂後、弱酸でエッチング処理し（エッチング有り）、内部に脱脂処理した０．１ｍｍ厚さの３００３合金板材を成形したフィンを設置して、図１に示すカップ試験片に組付けた。カップ試験片のフレア型継手の外部（図２の矢印部）にアルコールで希釈したフラックス（ＫＦとＡｌＦ３を基本組成とするフッ化物フラックス）を塗布し、窒素ガス炉中において実施例１と同じ条件でろう付け加熱を行い、実施例１と同様にカップ試験片のろう付け接合状態を評価した。フラックスの塗布量は、乾燥後に試験片の重量を電子天秤で測定し、フラックス塗布前の試験片の重量との差から求めた。評価結果を表３に示す。【００６６】
【表３】
2016056306.tif 000004
【００６７】  表３に示すように、本発明に従う試験材３９〜４３を組み付けたカップ試験片はいずれも合格レベルの優れた接合状態が得られた。試験材３９〜４３はいずれも板状材がＭｇ以外の成分、Ｌｉ、Ｂｅ、ＢａまたはＣａを含有するものであり、これらの成分を含有する板状材を介在させたものについては、少量のフラックス塗布によって、外面の接合性が安定的に向上することが確認された。【００６８】比較例２  表４に示す組成を有するろう材、心材、板状材をそれぞれ連続鋳造により造塊し、実施例１と同様にして厚さ０．４ｍｍの軟質クラッド板材を製造し、これを試験材として実施例２と同様にカップ試験片を作製し、実施例２と同様に、カップ試験片のフレア型継手の外部（図２の矢印部）にアルコールで希釈したフラックス（ＫＦとＡｌＦ３を基本組成とするフッ化物フラックス）を塗布し、窒素ガス炉中において実施例１と同じ条件でろう付け加熱を行い、実施例１と同様にカップ試験片のろう付け接合状態を評価した。評価結果を表４に示す。【００６９】
【表４】
2016056306.tif 000005
【００７０】  表４に示すように、試験材４４を組み付けたカップ試験片は、ろう付け接合状態は合格レベルに達しているが、フラックスの塗布量が少ないため、ろう付け適正量のフラックスを塗布した表３の試験材３９を組み付けたカップ試験片に比べてフラックス塗付による接合性の向上効果が認められなかった。試験材４５を組み付けたカップ試験片はフラックスの塗布量が多いため、ろう付け後のフラックス残渣が多く実用に適さないものであった。試験材４６は板状材のＭｇ含有量が多いため、ろう付け加熱時に板状材からろう材表面に拡散したＭｇとフラックスが反応し、フラックスの機能が低下するとともに固体化合物が生成して接合性を阻害した。
【図１】
2016056306.tif 000006
【図２】
2016056306.tif 000007
【国際調査報告】
2016056306.tif 000008
2016056306.tif 000009
2016056306.tif 000010
2016056306.tif 000011